(57)【要約】【課題】  着用者にとって巻き易く、着用者の肌に密着し、安定した固定力が得られるバンデージ用伸縮織物を提供することを目的とする。【解決手段】  バンデージ用伸縮織物１０は、経糸１が、緯糸２と共に織物の一の面を構成する経地糸１ａと、経糸方向で隣り合う複数の緯糸２上に浮いて織物の他の面にループを形成するパイル糸１ｂと、経糸方向に伸縮性を与える弾性糸１ｃと、を備え、織物の経糸方向の最大伸度が、４０％〜８０％である。【選択図】        図２
2017078228.tif 000002
【特許請求の範囲】
【請求項１】
経地糸とパイル糸と弾性糸からなる経糸及び緯地糸と融着糸からなる緯糸を組み合わせて帯状に織成され、着用者の身体の一部に巻回されるバンデージ用伸縮織物において、
前記織物の経糸方向の最大伸度が、４０％〜８０％であることを特徴とするバンデージ用伸縮織物。
【請求項２】
請求項１に記載のバンデージ用伸縮織物において、
前記経糸のパイル糸が、１０本のフィラメントから構成される撚糸であることを特徴とするバンデージ用伸縮織物。
【請求項３】
請求項１又は２に記載のバンデージ用伸縮織物において、
前記緯糸の緯地糸の打込み本数が、２．５４ｃｍ当り３２．８本〜４１．０本であることを特徴とするバンデージ用伸縮織物。
【請求項４】
請求項１乃至３のいずれかに記載のバンデージ用伸縮織物において、
前記経糸の弾性糸の太さが、４２０デニール〜１１２０デニールであることを特徴とするバンデージ用伸縮織物。
【請求項５】
請求項１乃至４のいずれかに記載のバンデージ用伸縮織物において、
前記緯糸の緯地糸の太さが、１００デニール〜３００デニールであることを特徴とするバンデージ用伸縮織物。
【請求項６】
請求項１乃至５のいずれかに記載のバンデージ用伸縮織物において、
前記経糸方向で隣り合う複数の緯糸に対して、前記経糸の経地糸を表地面側に浮かせ、前記経糸のパイル糸を裏地面側に沈ませて、文字、図形若しくは記号又はこれらの結合からなる紋様が、表地面に形成されることを特徴とするバンデージ用伸縮織物。
【発明の詳細な説明】
【技術分野】
【０００１】
この発明は、経糸方向に伸縮性を有する帯状織物を主材とし、当該帯状織物が身体の一部に巻回されることで、当該身体の機能を補助することができるバンデージに使用する伸縮織物（以下、バンデージ用伸縮織物と称す）に関するものである。
【背景技術】
【０００２】
従来、手関節、足関節若しくは膝関節の捻挫などの外傷予防、これらの外傷を受傷したときの応急処置、受傷後から完全回復までのリハビリテーションの補助、又は、外傷等の再発予防などの医療用の目的に対応するために、帯状のテーピングテープ（身体の部分に貼着して使用する伸縮性又は非伸縮性粘着布テープ）又はバンデージや丸編で編成された略筒状のサポーターなどが使用されている。
【０００３】
これらのうち、テーピングテープは、使い切りで経済的ではなく、使用者の体質によっては粘着剤で使用者の皮膚にかぶれを生じさせるうえに、高齢者などの皮膚の弱い使用者にはテーピングテープを剥がす際に表皮剥離を生じさせる虞があるという課題がある。
また、丸編のサポーターは、略筒状であるため、受傷した部位を無理に曲げて挿入にする場合に痛みを伴う虞があるうえに、テーピングテープと比較して固定力が劣るという課題がある。
これに対し、バンデージは、経糸方向に伸縮性を有する帯状織物であるため、患部に追従し易く、着用者自身で固定力を調整しながら巻回させることができ、着用者の体の動きに対して無理な力が掛からず、安定した固定力が得られ、反復使用が可能なために経済的である。
【０００４】
例えば、従来のエラスティックウェビングは、メス部を形成する経糸に１５本以下の高強力糸から成るウーリー加工糸を用いることにより、高強力糸の特性である優れた耐久性（耐負荷性を含む）、それに付随する毛羽立ち難さを有し、また、ウーリー加工糸の特性であるソフト感と、オス部との優れた接着性を有するメス部を備える（例えば、特許文献１参照）。
【先行技術文献】
【特許文献】
【０００５】
【特許文献１】特開２００５−１８７９６２号公報
【発明の概要】
【発明が解決しようとする課題】
【０００６】
特許文献１には、エラスティックウェビングの使用例として、膝（関節）のサポーターに適用した場合、書類等の固定バンドに適用した場合、及び、電子機器の運搬の際の固定に使用する保護ベルトに適用した場合について開示されている。
このため、従来のエラスティックウェビングは、バンデージのみに使用する専用品を意図したものではなく、例えば、最大伸度（最高荷重で引き伸ばしたときの最長の長さ（伸び寸法）と元の長さ（置き寸法）との差の、元の長さに対する百分率）が書類等の固定バンドに適用する場合に最適であったとしても、膝（関節）のサポーターに適用する場合に最適であるとは限らない。
特に、特許文献１には、エラスティックウェビングの最大伸度の具体的な開示はない。
【０００７】
この発明は、上述のような課題を解決するためになされたもので、バンデージ用に特化した伸縮織物であり、着用者にとって巻き易く（着用し易く）、着用者の肌に密着し、安定した固定力が得られ、長期間の使用にも耐え得るバンデージ用伸縮織物を提供することを目的とする。
【課題を解決するための手段】
【０００８】
この発明に係るバンデージ用伸縮織物においては、経糸が、緯糸と共に織物の一の面（裏地面）を構成する経地糸と、経糸方向で隣り合う複数の緯糸上に浮いて織物の他の面（表地面）にループを形成するパイル糸と、経糸方向に伸縮性を与える弾性糸と、を備え、緯糸が、経地糸と共に織物の一の面（裏地面）を構成する緯地糸と、緯地糸に並設される熱融着性を有する融着糸と、を備え、織物の経糸方向の最大伸度が、４０％〜８０％である。
【発明の効果】
【０００９】
この発明に係るバンデージ用伸縮織物においては、着用者にとって巻き易く（着用し易く）、着用者の肌に密着し、安定した固定力が得られるものである。
【図面の簡単な説明】
【００１０】
【図１】（ａ）は第１の実施形態に係るバンデージ用伸縮織物の概略構成を示す表地面側からみた斜視図であり、（ｂ）は第１の実施形態に係るバンデージ用伸縮織物の概略構成を示す裏地面側からみた斜視図であり、（ｃ）は紋様を形成した第１の実施形態に係るバンデージ用伸縮織物の概略構成を示す正面図であり、（ｄ）は図１（ｃ）に示す第１の実施形態に係るバンデージ用伸縮織物の背面図である。
【図２】（ａ）は図１（ａ）及び図１（ｂ）に示すバンデージ用伸縮織物のループ面の織物組織の一例を説明するための説明図であり、（ｂ）は図２（ａ）に示す織物組織の矢視Ａ−Ａ’線の断面図である。
【図３】（ａ）は図１（ｃ）及び図１（ｄ）に示すバンデージ用伸縮織物のループ面及び紋様部分の織物組織の一例を説明するための説明図であり、（ｂ）は図３（ａ）に示す織物組織の矢視Ｂ−Ｂ’線の断面図である。
【図４】（ａ）は第１の実施形態に係るバンデージ用伸縮織物を本体部に使用した手関節用バンデージの概略構成を示す正面図であり、（ｂ）は図４（ａ）に示す手関節用バンデージの背面図である。
【図５】（ａ）は図４に示す手関節用バンデージのアンカー部に手の指を挿入した状態を示す説明図であり、（ｂ）は本体部を左手の尺骨頭に対応する部分から手首に半回転させた状態を示す説明図であり、（ｃ）は図５（ｂ）に示す状態から手首にさらに半回転させた状態を示す説明図であり、（ｄ）は図４に示す手関節用バンデージの着用状態を手の甲側からみた説明図であり、（ｅ）は図４に示す手関節用バンデージの着用状態を手の平側からみた説明図である。
【図６】バンデージ用伸縮織物の最大伸度の違いによる効果感の評価結果を示す表である。
【発明を実施するための形態】
【００１１】
（本発明の第１の実施形態）
本発明において、バンデージとは「経糸方向に伸縮性を有する帯状織物を主材とし、当該帯状織物が身体の一部に巻回されることで、当該身体の機能を補助することができるもの」を意味し、このような効力を有するものであれば、バンデージと表現されていなくても（例えば、テーピングサポーター、サポーターバンドなど）本発明のバンデージの範囲内である。
本発明のバンデージ用伸縮織物１０は、図１に示すように、ニードル織機やジャカードニードル織機などの力織機により、経糸１及び緯糸２を組み合わせて帯状に織成され、経糸方向（長手方向Ｌ）に伸縮性を有し、緯糸方向（幅方向Ｗ）の伸縮性を抑制した細幅の伸縮織物からなり、着用者の身体の一部（例えば、手関節、足関節、膝関節、肘関節、脹脛など）に巻回される部材である。
【００１２】
経糸１は、図２に示すように、緯糸２と共に織物の一の面（例えば、裏地面）を構成する経地糸１ａと、経糸方向で隣り合う複数の緯糸２上に浮いて織物の他の面（例えば、表地面）にループを形成するパイル糸１ｂと、経糸方向に伸縮性を与える弾性糸１ｃと、を備える。このように、バンデージ用伸縮織物１０は、他の面（例えば、表地面）の略全面に面ファスナーのループ面１１を有する。以後、本明細書においてループ面１１を有する面を「表地面」と称し、その背面を「裏地面」と称する。
緯糸２は、経地糸１ａと共に織物の裏地面を構成する緯地糸２ａと、緯地糸２ａに並設される熱融着性を有する融着糸２ｂと、を備え、１本の緯地糸２ａ及び１本の融着糸２ｂを並設して１本の緯糸２として構成される。なお、図２及び図３においては、１本の緯地糸２ａ及び１本の融着糸２ｂを１本の緯糸２として図示している。また、図２（ｂ）及び図３（ｂ）においては、並設される緯糸２を基準にして、上側が表地面となり、下側が裏地面となる。
【００１３】
また、バンデージ用伸縮織物１０は、ジャカードニードル織機を用いることにより、経糸方向（長手方向Ｌ）で隣り合う複数の緯糸２に対して、経糸１の経地糸１ａを表地面側に浮かせ、経糸１のパイル糸１ｂを裏地面側に沈ませて、図１（ｃ）及び図１（ｄ）に示すように、自由に開口するジャガード組織にて、文字、図形若しくは記号又はこれらの結合からなる紋様１２を表地面に部分的に形成することができ、紋様１２の領域を除き、表地面の略全面にループ（ループ面１１）を有することになる。
【００１４】
次に、図２を用いて本実施形態に係る織物組織の一例を説明する。すなわち、ループ面１１をなす経地糸１ａは、図２（ｂ）に示すように、１本の緯糸２（緯地糸２ａ、融着糸２ｂ）に対して上側を通って浮き、隣り合う３本の緯糸２（緯地糸２ａ、融着糸２ｂ）に対して下側を通って沈む、緯糸２（緯地糸２ａ、融着糸２ｂ）との１−３の交差浮沈を繰り返して、織物組織を構成する。
また、ループ面１１をなすパイル糸１ｂは、図２（ｂ）に示すように、隣り合う６本の緯糸２（緯地糸２ａ、融着糸２ｂ）に対して上側を通って浮き、隣り合う２本の緯糸２（緯地糸２ａ、融着糸２ｂ）に対して下側を通って沈み、隣り合う２本の緯糸２（緯地糸２ａ、融着糸２ｂ）に対して上側を通って浮き、隣り合う２本の緯糸２（緯地糸２ａ、融着糸２ｂ）に対して下側を通って沈む、緯糸２（緯地糸２ａ、融着糸２ｂ）との６−２−２−２の交差浮沈を繰り返して、織物組織を構成する。
また、ループ面１１をなす弾性糸１ｃは、図２（ｂ）に示すように、１本の緯糸２（緯地糸２ａ、融着糸２ｂ）に対して上側を通って浮き、１本の緯糸２（緯地糸２ａ、融着糸２ｂ）に対して下側を通って沈む、緯糸２（緯地糸２ａ、融着糸２ｂ）との１−１の交差浮沈を繰り返して、織物組織を構成する。
なお、図２に示す経地糸１ａ、パイル糸１ｂ及び弾性糸１ｃによる織物組織は、一例であり、表地面にループ（ループ面１１）を有することができるのであれば、この織物組織に限られるものではない。
【００１５】
続いて、図３を用いて本実施形態に係る紋様部分の織物組織の一例を説明する。すなわち、紋様１２をなす経地糸１ａは、図３（ｂ）に示すように、隣り合う３本の緯糸２（緯地糸２ａ、融着糸２ｂ）に対して上側を通って浮き、１本の緯糸２（緯地糸２ａ、融着糸２ｂ）に対して下側を通って沈む、緯糸２（緯地糸２ａ、融着糸２ｂ）との３−１の交差浮沈を繰り返して、織物組織を構成する。
また、紋様１２をなすパイル糸１ｂは、図３（ｂ）に示すように、隣り合う２本の緯糸２（緯地糸２ａ、融着糸２ｂ）に対して下側を通って沈み、隣り合う２本の緯糸２（緯地糸２ａ、融着糸２ｂ）に対して上側を通って浮く、緯糸２（緯地糸２ａ、融着糸２ｂ）との２−２の交差浮沈を繰り返して、織物組織を構成する。
また、紋様１２をなす弾性糸１ｃは、図３（ｂ）に示すように、１本の緯糸２（緯地糸２ａ、融着糸２ｂ）に対して上側を通って浮き、１本の緯糸２（緯地糸２ａ、融着糸２ｂ）に対して下側を通って沈む、緯糸２（緯地糸２ａ、融着糸２ｂ）との１−１の交差浮沈を繰り返して、織物組織を構成する。
なお、図３に示す経地糸１ａ、パイル糸１ｂ及び弾性糸１ｃによる織物組織は、一例であり、表地面のループ面１１の間に紋様１２を形成することができるのであれば、この織物組織に限られるものではない。
【００１６】
また、バンデージ用伸縮織物１０は、経糸１及び緯糸２の材質（特に、弾性糸１ｃ及び緯地糸２ａの太さ）並びに緯糸２の打込み回数（本数）により、経糸方向（長手方向Ｌ）の最大伸度を自在に調整することが可能である。本発明において最大伸度とは、「最高荷重で引き伸ばしたときの最長の長さ（伸び寸法）と元の長さ（置き寸法）との差の、元の長さに対する百分率」を示す。
【００１７】
特に、本実施形態に係るバンデージ用伸縮織物１０の経糸方向（長手方向Ｌ）の最大伸度は、後述の官能評価の総合的判断の結果から、４０％〜８０％に設定することが好ましく、４５％〜７５％がより好ましく、６０％が最も好ましい。
【００１８】
ここで最大伸度を６０％に設定したバンデージ用伸縮織物１０の実施形態について説明する。本実施形態に係る経地糸１ａは、太さ１００番手のウーリーナイロン双糸が好ましく、本実施形態に係るバンデージ用伸縮織物１０には、１３２本のウーリーナイロン双糸を用いるのが好ましい。
また、本実施形態に係るパイル糸１ｂは、１０本のナイロンフィラメントを撚り合わせて熱を加えて、さらに１０本のナイロンフィラメントの撚り方向と反対方向に撚り加工した太さ２１０デニールの特殊加工糸（２１０Ｄ−１０Ｆ）が好ましく、本実施形態に係るバンデージ用伸縮織物１０には、１３２本の特殊加工糸（２１０Ｄ−１０Ｆ）を用いるのが好ましい。
また、本実施形態に係る弾性糸１ｃは、太さ５６０デニールのポリウレタン糸が好ましく、本実施形態に係るバンデージ用伸縮織物１０には、３６本のポリウレタン糸を用いるのが好ましい。
【００１９】
すなわち、前述の経糸１の材質におけるバンデージ用伸縮織物１０は、例えば幅が５ｃｍであれば、経糸１（経地糸１ａ、パイル糸１ｂ、弾性糸１ｃ）による経密度が、１４８５．６Ｄ／ｍｍ（＝（（２１０Ｄ×１３２本）＋（１００Ｄ×２本×１３２本）＋（５６０Ｄ×３６本））／５０ｍｍ）である。
【００２０】
なお、本実施形態に係るパイル糸１ｂは、フィラメントカウントが１０本であることにより、フィラメントカウントがローカウント（例えば、７本）の場合と比較して、密集するフィラメントの接着力が高く、織物（バンデージ用伸縮織物１０）の風合いが柔らかいという利点がある。
また、本実施形態に係る弾性糸１ｃは、太さを５６０デニールにすることにより、太い弾性糸（例えば、１１２０デニール）の場合と比較して、織物（バンデージ用伸縮織物１０）の厚みを薄くして織物自体を柔らかくすることができる。
【００２１】
さらに、本実施形態に係る緯地糸２ａには、太さ１５０デニールのポリエステルウーリー糸（ＥＷ：polyester woolly）１本を用いるのが好ましい。
また、本実施形態に係る融着糸２ｂには、太さ１００デニールのナイロン熱融着糸（例えば、東レ株式会社製「エルダー（登録商標）」）１本を用いるのが好ましい。
また、本実施形態に係るバンデージ用伸縮織物１０には、力織機により１本の緯地糸２ａ及び１本の融着糸２ｂが緯糸２として同時に打込まれ、緯糸２（緯地糸２ａ、融着糸２ｂ）の打込み回数（本数）が２．５４ｃｍ（１インチ）当り３６．９回（各３６．９本）である。
【００２２】
すなわち、前述の緯糸２の材質及び打込み回数（本数）におけるバンデージ用伸縮織物１０は、緯糸２（ポリエステルウーリー糸、ナイロン熱融着糸）による緯密度が、９２２５Ｄ／インチ（＝（１５０Ｄ＋１００Ｄ）×３６．９回／インチ）である。
なお、本実施形態に係る緯糸２の緯地糸２ａは、太さを１５０デニールにすることにより、太い緯糸の緯地糸（例えば、３００デニール）の場合と比較して、織物（バンデージ用伸縮織物１０）の厚みを薄くすることができる。
【００２３】
このように、本実施形態に係るバンデージ用伸縮織物１０は、前述の経糸１及び緯糸２の材質（特に、弾性糸１ｃ及び緯地糸２ａの太さ）並びに緯糸２の打込み回数（本数）により、経糸方向（長手方向Ｌ）の最大伸度を６０％に設定することができる。
【００２４】
なお、本実施形態に係る弾性糸１ｃの太さについては、５６０デニールを一例として挙げてきたが、本発明において、入手（量産）可能な１ランク下の太さの４２０デニールや１ランク上の太さの１１２０デニールを選択し、前述の緯糸２の太さ及び打込み回数（本数）を変更してもよい。すなわち、本実施形態に係る弾性糸１ｃの太さは、４２０デニール〜１１２０デニールであれば、バンデージ用伸縮織物１０の経糸方向の最大伸度を前記範囲内の最大伸度に設定することが可能である。
【００２５】
また、本実施形態に係る緯糸２の緯地糸２ａの太さについては、１５０デニールを一例として挙げてきたが、本発明において、入手（量産）可能な１ランク下の太さの１００デニールや１ランク上の太さの３００デニールを選択し、前述の弾性糸１ｃの太さ及び緯糸２の打込み回数（本数）を変更してもよい。すなわち、本実施形態に係る緯糸２の緯地糸２ａの太さは、１００デニール〜３００デニールであれば、バンデージ用伸縮織物１０の経糸方向の最大伸度を前記範囲内の最大伸度に設定することが可能である。
【００２６】
また、本実施形態に係る緯糸２（緯地糸２ａ、融着糸２ｂ）の打込み回数（本数）については、２．５４ｃｍ（１インチ）当り３６．９回（各３６．９本）を一例として挙げてきたが、本発明において、２．５４ｃｍ当り３２．８回（各３２．８本）〜４１．０回（各４１．０本）を選択し、前述の弾性糸１ｃ及び緯糸２の太さを変更してもよい。すなわち、本実施形態に係る緯糸２（緯地糸２ａ、融着糸２ｂ）の打込み回数（本数）は、２．５４ｃｍ当り３２．８回（各３２．８本）〜４１．０回（各４１．０本）であれば、バンデージ用伸縮織物１０の経糸方向の最大伸度を前記範囲内の最大伸度に設定することが可能である。
【００２７】
なお、バンデージ用伸縮織物１０の厚みは、厚すぎる場合に、着用者の身体の一部にバンデージを巻回する際に嵩張り巻き難くなり、薄すぎる場合に、バンデージの織物自体が折れ易く所望の固定力が得られない。このために、バンデージ用伸縮織物１０の厚みは、バンデージを巻回し易く、所望の固定力が得られる厚みに設定することが好ましく、例えば、バンデージ用伸縮織物１０の経糸方向（長手方向Ｌ）の最大伸度が６０％であれば、３ｍｍ以下に設定することが好ましい。
【００２８】
つぎに、本実施形態に係るバンデージ用伸縮織物１０における経糸方向の最大伸度の最適な範囲について、試用試験の試験結果に基づいて説明する。
なお、試用試験に用いたバンデージは、図４に示すように、下記の表１に示す経糸１及び緯糸２の材質並びに緯糸２の打込み回数（本数）により織成された最大伸度が４５％と６０％と７５％のバンデージ用伸縮織物１０（長さ：３３ｃｍ、幅：５ｃｍ）をそれぞれ用いて、着用者の手首に巻回される直線状かつ帯状の本体部１３（バンデージ用伸縮織物１０）と、本体部１３の一端１３ａに接合され、着用者の手の指が挿通されるアンカー部２０と、本体部１３の他端１３ｂに接合され、本体部１３のループ面１１に脱着する面ファスナーのフック面３０ａを有する係着部３０と、を備えた手関節用バンデージ（以下、実施例１、実施例２及び実施例３とそれぞれ称す）を作製して、試用試験に使用した。
また、最大伸度が３５％と９０％のバンデージ用伸縮織物１０（長さ：３３ｃｍ、幅：５ｃｍ）を用いて、上記実施例と同様に手関節用バンデージ（以下、比較例１及び比較例２とそれぞれ称す）を作製して、試用試験に使用した。
さらに、下記の表１に示す経糸１及び緯糸２の材質並びに緯糸２の打込み回数（本数）からなる市販の手関節用バンデージ（以下、比較例３と称す）を用いて、試用試験に使用した。
なお、比較例３は、面ファスナーとしてのループ面を有していないため、経糸におけるパイル糸及び緯糸における融着糸を備えていない。
【００２９】
【表１】
2017078228.tif 000003
【００３０】
試用試験は、図５に示すように、着用者の左手に手関節用バンデージを着用し、図６の評価項目における着用者の効果感の官能評価（計５人）を実施した。評価方法は、先ずは各着用者にて各評価項目に対する官能評価を３段階（３：とても良い、２：良い、１：悪い）で点数化して、各評価項目における着用者全員（５人）の平均点を算出した。その後、実施例１〜３及び比較例１〜３について、各評価項目の合計点及び平均点を算出して、総合的に平均点が２点以上を及第点と判断した。
【００３１】
なお、図６の評価項目「固定力」は、手関節の掌屈又は背屈の可動域抑制力であれば、荷物の持ち運び、電車若しくはバスの吊り革を使用する場合、スポーツ時、布団干し、又は、自動二輪車のクラッチなどの動作における必要以上に力を使う掌屈又は背屈の可動域の抑制を想定している。
また、橈屈又は尺屈の可動域抑制力であれば、フライパンを左右に振る、コップを持つ、釣竿を振る、スポーツ時などの動作における必要以上に力を使う橈屈又は尺屈の可動域の抑制を想定している。
【００３２】
さらに、図６の評価項目「痛み」について、織物の圧迫力による痛みであれば、織物の最大伸度が小さい場合は、筋肉又は関節の動きや皮膚の伸び縮みに織物が追従できず、圧迫力をより強く感じて痛みを覚え易いと考えられ、織物の最大伸度が大きい場合は、可動域を抑制する固定力が弱くなると考えられる。また、織物の硬さによる擦れの痛みであれば、織物の最大伸度が小さい場合は、筋肉や皮膚の動きに追従できないため、織物と皮膚が擦れて痛みを感じ易いと考えられ、織物の最大伸度が大きい場合は、筋肉や肌に対して添うように織物が伸びるため、肌へのトラブルが少ないと考えられる。
【００３３】
また、図６の評価項目「面ファスナーの剥がし易さ」について、面ファスナーが剥がし易いということは、非力な着用者にも面ファスナーの着脱使用に支障が無いと共に、面ファスナーのループ面を有する織物自体が硬くて型崩れし難いことになる。
また、面ファスナーが剥がし難いということは、着用者の運動時に、バンデージの着用部位における関節の可動や筋肉の膨張により、面ファスナーのフック面がループ面から外れることが無い反面、面ファスナーのフック面及びループ面間の強い係着力により、面ファスナーのループ面を有する織物からパイル糸を引っ張り出し、面ファスナーを剥がした場合に、パイル糸が織物から突出して織物の毛羽立ちを生じさせることになる。
【００３４】
さらに、図６の評価項目「織物の密着性」について、織物の最大伸度が小さい場合は、筋肉や皮膚の動きに追従できないため、生地が密着せずに肌抵抗が減少し、バンデージの効果を弱めると考えられ、織物の最大伸度が大きい場合は、生地と肌が密着して固定され易く、肌や筋肉の動きにフィットし、バンデージの効果を得易いと考えられる。
【００３５】
また、図６の評価項目「巻き易さ」について、織物の最大伸度が小さい場合は、肌の曲面に沿い難く、本体部１３の巻回が困難である。また、織物の最大伸度が大きい場合は、織物と肌が密着して固定され易く、肌や筋肉の動きにフィットし易いが、本体部１３の伸びの限界点が感じ難いため、本体部１３の巻回数が多くなり、本体部１３の巻回が困難となる。
【００３６】
また、図６の評価項目「固定力の調整のし易さ」について、織物の最大伸度が小さい場合は、強固な固定に適しているが、固定力の調整可能な範囲が狭いため、非力な着用者にとって固定力の調整が難しくなる。
【００３７】
さらに、図６の評価項目「織物の折れ難さ」について、織物の最大伸度が小さい場合は、織目が詰まっているため、織物の腰も有り、織物が折れ難い。また、織物の最大伸度が大きい場合は、織目が空いているため、織物が折れ易い織組織であり、織物が折れることで本体部１３の構造が弱くなると考えられる。
【００３８】
以上のような評価項目において、実施例２は、図６に示すように、ほぼ全ての評価項目において良好な評価結果を得ている。
また、実施例３は、固定力が弱いものの、他の評価項目において良好な評価結果を得ている。
また、実施例１は、痛みが有り、織物の密着性が悪いものの、他の評価項目において良好な評価結果を得ている。これに対し、比較例１、比較例２及び比較例３は、ほとんどの評価項目において悪い評価結果を得ている。
以上より、総合的な評価結果としては、平均点が２点以上である実施例１（最大伸度４５％）、実施例２（最大伸度６０％）及び実施例３（最大伸度７５％）が、バンデージ用伸縮織物１０として、最適であることがわかる。
すなわち、本実施形態に係るバンデージ用伸縮織物１０における経糸方向の最大伸度は、４０％〜８０％が好ましく、４５％〜７５％がより好ましく、６０％が最も好ましい。
【００３９】
つぎに、本実施形態に係るバンデージ用伸縮織物１０の特性について、面ファスナーの耐久性試験（はく離強さ）の試験結果に基づいて説明する。
なお、面ファスナーの耐久性試験（はく離強さ）では、前述の官能評価の評価結果により、最も好ましい結果であった実施例２（経糸方向の最大伸度が６０％のバンデージ用伸縮織物１０）を基準にして、他の伸縮織物と比較した。また、比較例としては、前述の官能評価に使用した比較例３に加えて、下記の表２に示す経糸１及び緯糸２の材質並びに緯糸２の打込み回数（本数）からなる市販の伸縮織物（以下、比較例４及び比較例５とそれぞれ称す）を用いた。
【００４０】
【表２】
2017078228.tif 000004
【００４１】
なお、実施例２と比較例３〜５との大きな相違点は、パイル糸のフィラメントカウントの相違であり、実施例２の１０本に対し、比較例４が７本であり、比較例５が１５本であり、比較例３がパイル糸を使用していない（面ファスナーのループ面を有していない）。
【００４２】
面ファスナーの耐久性試験（はく離強さ）は、日本工業規格のＪＩＳ  Ｌ３４１６「面ファスナ」の７．４．２「はく離強さ」に準拠し、１０００回の接着・はく離の繰り返しを行なった実験結果を下記の表３に示す。
【００４３】
【表３】
2017078228.tif 000005
【００４４】
実施例２は、表３に示すように、保持率（初期のはく離強さに対する耐久試験後のはく離強さの百分率）が比較例３〜５と比較して最も高く、身体の一部に巻回して面ファスナーのフックで係着させるバンデージに使用する伸縮織物として最適であることがわかる。
特に、実施例２は、耐久試験後のはく離強さが初期のはく離強さに対して大きくなっている（保持率が１００％を超える）ため、バンデージとして長期間継続的に使用するうえで有利である。
なお、パイル糸のフィラメントカウントが多いことは、面ファスナーのフックがループに係着し易くなり、保持率が高くなる一方、最大伸度が低くなる。
比較例５は、パイル糸のフィラメントカウントが実施例２のパイル糸のフィラメントカウントよりも多いのであるが、外観の毛羽立ちを防ぐために樹脂加工が施されているため、面ファスナーのフックがループに係着し難くなり、初期のはく離強さ及び保持率が、実施例２の初期のはく離強さ及び保持率よりも低くなっている。
【００４５】
以上のように、本実施形態に係るバンデージ用伸縮織物１０は、経糸方向の最大伸度が４０％〜８０％であることにより、バンデージとして使用した場合に、適度の最大伸度のため、バンデージの固定力の調整及び巻回（着用）を容易に行なうことができるという作用効果を奏する。
【００４６】
また、本実施形態に係るバンデージ用伸縮織物１０は、経糸１のパイル糸１ｂが１０本のフィラメントから構成される撚糸であることにより、ループ面１１による面ファスナー（別部材）のフックの保持率が高く、身体の一部に巻回して面ファスナーのフックで係着させるバンデージの使用に適していると共に、面ファスナーのはく離後の外観変化が許容範囲であり、面ファスナーの接着・はく離の繰り返しに対しても保持率を維持して継続的に使用することができるという作用効果を奏する。よって、本実施形態に係るバンデージ用伸縮織物１０は、手関節バンデージ、足関節バンデージ、膝関節バンデージ、肘関節バンデージ、脹脛バンデージなどの本体部に用いる織物として最適である。
【００４７】
なお、図１（ｃ）及び図１（ｄ）に示すバンデージ用伸縮織物１０は、例えば、経糸１の経地糸１ａに緑色の糸を使用し、経糸１のパイル糸１ｂに黒色の糸を使用し、経糸１の弾性糸１ｃに黒色の糸を使用し、緯糸２に黒色の糸を使用すると共に、図３に示すように、共通の緯糸２に対して経地糸１ａを浮かせパイル糸１ｂを沈ませることにより、黒色の表地面に緑色の紋様１２が表れ、表地面の紋様１２に対応する裏地面の部分が黒色として緑色の裏地面に表れる。
また、バンデージ用伸縮織物１０は、これらの色彩に限られるものではなく、例えば、経糸１のパイル糸１ｂに虹色の七色（赤、橙、黄、緑、青、藍、紫）のいずれか一色の糸を使用し、紋様１２を除く表地面を虹色のいずれか一色にすることが考えられる。これにより、バンデージ用伸縮織物１０は、七色のカラーバリエーションの商品群により、需要者の購買意欲を発揮させることができる。
また、バンデージ用伸縮織物１０は、例えば、経糸１のパイル糸１ｂに蛍光色の糸を使用して紋様１２を除く表地面を蛍光色にすることにより、需要者の購買意欲を発揮させると共に、夜間の外出時に着用することで、自動車等のヘッドライトに照らされて目立ち、安全防災面にも寄与することが期待できる。
【符号の説明】
【００４８】
１      経糸
１ａ    経地糸
１ｂ    パイル糸
１ｃ    弾性糸
２      緯糸
２ａ    緯地糸
２ｂ    融着糸
１０    バンデージ用伸縮織物
１１    ループ面
１２    紋様
１３    本体部
１３ａ  一端
１３ｂ  他端
２０    アンカー部
３０    係着部
３０ａ  フック面
【図１】
2017078228.tif 000006
【図２】
2017078228.tif 000007
【図３】
2017078228.tif 000008
【図４】
2017078228.tif 000009
【図５】
2017078228.tif 000010
【図６】
2017078228.tif 000011